(57)【特許請求の範囲】
【請求項１】
（Ａ）下記一般式（１）で表されるポリオルガノシロキサンと、（Ｂ）１分子中に少なくとも１個のアルケニル基を有し、ｘ個のＲ１３ＳｉＯ１／２単位、ｙ個のＲ１２ＳｉＯ単位、およびｚ個のＳｉＯ２単位を含有し（ただし、各シロキサン単位中、Ｒ１はそれぞれ独立にアルケニル基またはハロゲン置換されていてもよいアルキル基を示し、Ｒ１２ＳｉＯ単位におけるＲ１の少なくとも１個はアルケニル基である。）、ｘ、ｙ、ｚの合計を１と換算したときのｘ、ｙ、ｚがそれぞれ、０．３≦ｘ≦０．５、０＜ｙ≦０．１、０．４≦ｚ＜０．７である樹脂状構造のポリオルガノシロキサンを、（Ａ）成分と（Ｂ）成分の合計で１００質量部、かつ（Ａ）成分と（Ｂ）成分の合計量１００質量部に対して（Ｂ）成分が１０〜４０質量部となる量、
（Ｒ１３ＳｉＯ１／２）（Ｒ２２ＳｉＯ）ｍ（Ｒ１２ＳｉＯ）ｎ（Ｒ１３ＳｉＯ１／２）    …（１）
（ただし、式（１）中、Ｒ１はそれぞれ独立にアルケニル基またはハロゲン置換されていてもよいアルキル基を、Ｒ２はそれぞれ独立にアリール基を示し、Ｒ１の少なくとも２個はアルケニル基であり、０．０１＜ｍ／（ｍ＋ｎ）＜０．１０である。）
（Ｃ）１分子中に少なくとも２個のケイ素原子に結合した水素原子を有するポリオルガノハイドロジェンシロキサンを、前記（Ａ）成分および（Ｂ）成分がそれぞれ有するアルケニル基の合計量１モルに対して、ケイ素原子に結合した水素原子が１〜３モルとなる量、
（Ｄ）シリカ粉末の５〜２０質量部、および
（Ｅ）ヒドロシリル化反応触媒の触媒量、
をそれぞれ含有し、屈折率（２５℃、Ｄ線）が１．４１〜１．４４であることを特徴とする、光半導体素子封止用シリコーン組成物。
【請求項２】
さらに（Ｆ）エポキシ基、ヒドロシリル基（Ｓｉ−Ｈ基）、架橋性のビニル基およびアルコキシシリル基から選ばれる少なくとも２種を含む接着性付与剤を０．１〜１０質量部含む請求項１記載の光半導体素子封止用シリコーン組成物。
【請求項３】
さらに（Ｇ）液状のチクソ性付与剤を０．００５〜５質量部含む請求項１または２記載の光半導体素子封止用シリコーン組成物。
【請求項４】
厚さ２ｍｍのシートとしたときに２５℃における波長４００ｎｍの光の透過率が９０％以上であるシリコーン硬化物を与えることを特徴とする請求項１〜３のいずれか１項に記載の光半導体素子封止用シリコーン組成物。
【請求項５】
回転粘度計による２５℃における２ｒｐｍの粘度η２と２０ｒｐｍの粘度η２０の比η２／η２０が、１．８〜６．０である請求項１〜４のいずれか１項に記載の光半導体素子封止用シリコーン組成物。
【請求項６】
ＪＩＳ  Ｋ６２４９に基づいて２５℃で測定される、ＴＹＰＥ  Ａ型硬度計による硬度が３０〜８０であり、引張強さが４ＭＰａ以上であるシリコーン硬化物を与えることを特徴とする請求項１〜５のいずれか１項に記載の光半導体素子封止用シリコーン組成物。
【請求項７】
前記（Ｃ）成分のポリオルガノハイドロジェンシロキサンが、ケイ素原子に結合する有機基としてメチル基のみを有するポリメチルハイドロジェンシロキサンである請求項１〜６のいずれか１項に記載の光半導体素子封止用シリコーン組成物。
【請求項８】
請求項１〜７のいずれか１項に記載の光半導体素子封止用シリコーン組成物の硬化物により光半導体素子が封止されてなる光半導体装置。
【発明の詳細な説明】
【技術分野】
【０００１】
本発明は、光半導体素子封止用シリコーン組成物に係り、特に得られる硬化物が優れた光透過性と機械的強度をともに有する光半導体素子封止用シリコーン組成物およびその硬化物により光半導体素子を封止した光半導体装置に関する。
【背景技術】
【０００２】
光半導体装置、例えばＬＥＤ発光装置として、支持基板上に搭載されたＬＥＤチップを透明樹脂で封止したものが知られている。封止用の透明樹脂としては、従来からエポキシ樹脂が使用されてきたが、近年のＬＥＤの高輝度化に伴う発熱量の増大や光の短波長化によって、クラッキングや黄変等による信頼性の低下が問題であった。【０００３】
そこで、耐熱性に優れるシリコーン樹脂が光半導体装置の封止材として使用されるようになった。しかし、使用されるシリコーン樹脂のチクソ性が劣るため、これを支持基板上のＬＥＤチップにディスペンサーを用いて直接に適量を適用し、成形・硬化させようとしても流れてしまい、目的の形状を有する成形・硬化物が得られないという問題があった。また、シリコーン樹脂のチクソ性が不十分である結果、これを使用する製造装置も高価なものとならざるを得ないという問題もあった。【０００４】
シリコーン樹脂にチクソ性を付与するものとしてシリカ微粒子が知られているが、シリカ微粒子を添加することで白濁が生じる等、透明性が低下することが問題であった。また、光学特性を向上させるためにジフェニルジメチルシリコーンを使用することも検討されているが、透明性の点で問題があった。チクソ性と透明性の両立を図る試みとして、特許文献１には、屈折率がシリカと同等となるように調整したシリコーン樹脂組成物にシリカ微粒子を配合する技術が記載されている。これによりチクソ性と透明性は一定レベル以上に保たれるものの、光半導体装置の封止材としては、機械特性の低下を引き起こす問題があった。
【先行技術文献】
【特許文献】
【０００５】
【特許文献１】特開２００９−２３５２６５号公報
【発明の概要】
【発明が解決しようとする課題】
【０００６】
本発明は、このような問題を解決するためになされたものであって、得られるシリコーン硬化物を光半導体素子の封止材とした場合に、十分な光透過性と機械的強度を両立し得る光半導体素子封止用シリコーン組成物およびその硬化物により光半導体素子が封止された光半導体装置を提供することを目的とする。
【課題を解決するための手段】
【０００７】
本発明の光半導体素子封止用シリコーン組成物は、
（Ａ）下記一般式（１）で表されるポリオルガノシロキサンと、（Ｂ）１分子中に少なくとも１個のアルケニル基を有し、ｘ個のＲ１３ＳｉＯ１／２単位、ｙ個のＲ１２ＳｉＯ単位、およびｚ個のＳｉＯ２単位を含有し（ただし、各シロキサン単位中、Ｒ１はそれぞれ独立にアルケニル基またはハロゲン置換されていてもよいアルキル基を示し、Ｒ１２ＳｉＯ単位におけるＲ１の少なくとも１個はアルケニル基である。）、ｘ、ｙ、ｚの合計を１と換算したときのｘ、ｙ、ｚがそれぞれ、０．３≦ｘ≦０．５、０＜ｙ≦０．１、０．４≦ｚ＜０．７である樹脂状構造のポリオルガノシロキサンを、（Ａ）成分と（Ｂ）成分の合計で１００質量部、かつ（Ａ）成分と（Ｂ）成分の合計量１００質量部に対して（Ｂ）成分が１０〜４０質量部となる量、
（Ｒ１３ＳｉＯ１／２）（Ｒ２２ＳｉＯ）ｍ（Ｒ１２ＳｉＯ）ｎ（Ｒ１３ＳｉＯ１／２）    …（１）
（ただし、式（１）中、Ｒ１はそれぞれ独立にアルケニル基またはハロゲン置換されていてもよいアルキル基を、Ｒ２はそれぞれ独立にアリール基を示し、Ｒ１の少なくとも２個はアルケニル基であり、０．０１＜ｍ／（ｍ＋ｎ）＜０．１０である。）
（Ｃ）１分子中に少なくとも２個のケイ素原子に結合した水素原子を有するポリオルガノハイドロジェンシロキサンを、前記（Ａ）成分および（Ｂ）成分がそれぞれ有するアルケニル基の合計量１モルに対して、ケイ素原子に結合した水素原子が１〜３モルとなる量、
（Ｄ）シリカ粉末の５〜２０質量部、および
（Ｅ）ヒドロシリル化反応触媒の触媒量、
をそれぞれ含有し、屈折率（２５℃、Ｄ線）が１．４１〜１．４４であることを特徴とする。
【０００８】
また、本発明の光半導体装置は、前記本発明の光半導体素子封止用シリコーン組成物
の硬化物により光半導体素子が封止されてなることを特徴とする。
【発明の効果】
【０００９】
本発明によれば、これを用いて得られるシリコーン硬化物を光半導体素子の封止材とした場合に、十分な光透過性と機械的強度を両立できる、光半導体素子封止用シリコーン組成物、および十分な光透過性と機械的強度を有するシリコーン硬化物で封止された光半導体装置が提供できる。
【発明を実施するための形態】
【００１０】
以下、本発明の実施の形態について説明する。
本発明の光半導体素子封止用シリコーン組成物は、（Ａ）上記一般式（１）で表される１分子中に少なくとも２個のアルケニル基を有する直鎖状のポリオルガノシロキサンと、（Ｂ）１分子中に少なくとも１個のアルケニル基を有し、ｘ個のＲ１３ＳｉＯ１／２単位、ｙ個のＲ１２ＳｉＯ単位、およびｚ個のＳｉＯ２単位を含有し（ただし、各シロキサン単位中、Ｒ１はそれぞれ独立にアルケニル基またはハロゲン置換されていてもよいアルキル基を示す。）、ｘ、ｙ、ｚの合計を１と換算したときのｘ、ｙ、ｚがそれぞれ、０．３≦ｘ≦０．５、０＜ｙ≦０．１、０．４≦ｚ＜０．７である樹脂状構造のポリオルガノシロキサンを、（Ａ）成分と（Ｂ）成分の合計で１００質量部、かつ（Ａ）成分と（Ｂ）成分の合計量１００質量部に対して（Ｂ）成分が１０〜４０質量部となる量、（Ｃ）１分子中に少なくとも２個のケイ素原子に結合した水素原子を有するポリオルガノハイドロジェンシロキサンを、前記（Ａ）成分および（Ｂ）成分がそれぞれ有するアルケニル基の合計量１モルに対して、ケイ素原子に結合した水素原子が１〜３モルとなる量、（Ｄ）シリカ粉末の５〜２０質量部、および（Ｅ）ヒドロシリル化反応触媒の触媒量、をそれぞれ含有し、屈折率（２５℃、Ｄ線）が１．４１〜１．４４であることを特徴とする。
以下、各成分について説明する。
【００１１】
［（Ａ）成分］
（Ａ）成分は、次に説明する（Ｂ）成分とともに、本発明の組成物のベースポリマーとなるアルケニル基含有のポリオルガノシロキサンである。
（Ａ）成分は下記一般式（１）で表される１分子中に少なくとも２個のアルケニル基を有する直鎖状のポリオルガノシロキサンである。以下、一般式（１）で表されるポリオルガノシロキサンをポリオルガノシロキサン（１）ということもある。
（Ｒ１３ＳｉＯ１／２）（Ｒ２２ＳｉＯ）ｍ（Ｒ１２ＳｉＯ）ｎ（Ｒ１３ＳｉＯ１／２）    …（１）
（ただし、式（１）中、Ｒ１はそれぞれ独立にアルケニル基またはハロゲン置換されていてもよいアルキル基を、Ｒ２はそれぞれ独立にアリール基を示し、Ｒ１の少なくとも２個はアルケニル基であり、０．０１＜ｍ／（ｍ＋ｎ）＜０．１０である。）
【００１２】
なお、上記一般式（１）は、必ずしもブロック共重合体を意味するものではない。すなわち、中間単位の−Ｒ２２ＳｉＯ−の数を示すｍ、および、−Ｒ１２ＳｉＯ−の数を示すｎは、ブロックにおける数を示すものではなく、分子全体に上記各中間単位が存在する数を合計で、それぞれ示すものである。すなわち、ポリオルガノシロキサン（１）は、ランダム共重合体であってもよい。
【００１３】
ポリオルガノシロキサン（１）の平均重合度、すなわちシロキサン単位の数は、上記一般式（１）において、ｎおよびｍに末端基の数２を加えたｎ＋ｍ＋２で示され、１００〜５００の範囲にあることが好ましい。平均重合度は、１５０〜４５０がより好ましく、２００〜４００が特に好ましい。ポリオルガノシロキサン（１）の平均重合度が上記範囲内にあれば、合成（重合）上の問題もなく、作業性も良好である。
【００１４】
ポリオルガノシロキサン（１）の粘度（２５℃）は、５００〜１００００ｍＰａ・ｓであることが好ましく、特に１０００〜５０００ｍＰａ・ｓの範囲であることが好ましい。ポリオルガノシロキサン（１）の粘度がこの範囲内にある場合には、得られる組成物の作業性が良好であるうえに、この組成物から得られるシリコーン硬化物の物理的特性が良好である。
【００１５】
なお、本明細書において、粘度は特に断りのない限り、回転粘度計により２５℃で測定された粘度をいう。また、測定時の回転数等の条件は、検体の粘度や使用する測定装置に応じて適宜調整される。
【００１６】
上記一般式（１）において、Ｒ１はそれぞれ独立にアルケニル基またはハロゲン置換されていてもよいアルキル基を示す。ポリオルガノシロキサン（１）が有するアルケニル基としては、ビニル基、アリル基、ブテニル基、ペンテニル基、ヘキセニル基、ヘプテニル基などの、炭素原子数が２〜８個、より好ましくは２〜４個のものが挙げられる。ポリオルガノシロキサン（１）が有するアルケニル基は、２種以上を含んでもよいが１種のみで構成されることが好ましい。アルケニル基としては、ビニル基、アリル基がさらに好ましく、特に、ビニル基が好ましい。
【００１７】
上記一般式（１）におけるアルケニル基の含有数は２個以上である。また、上記一般式（１）におけるアルケニル基の含有数は４０個以下であることが好ましい。
【００１８】
上記一般式（１）においてＲ１の少なくとも２個はアルケニル基であり、該アルケニル基は、（Ｒ１３ＳｉＯ１／２）で示されるＲ１のように分子鎖末端でケイ素原子に結合していてもよく、（Ｒ１２ＳｉＯ）で示されるＲ１のように分子鎖の中間部分でケイ素原子に結合していてもよい。また、（Ｒ１２ＳｉＯ）の２個のＲ１の両方がアルケニル基であってもよく、いずれか一方がアルケニル基であってもよい。アルケニル基は、分子鎖の末端と中間部分のいずれか一方でのみケイ素原子に結合していてもよいが、分子鎖の末端と中間部分の両方でケイ素原子に結合していてもよい。
【００１９】
上記一般式（１）において、アルケニル基でないＲ１はハロゲン置換されていてもよいアルキル基を示す。アルキル基としては、炭素原子数１〜１０の直鎖、分岐鎖、または環状のアルキル基が挙げられる。より好ましい炭素原子数は１〜６である。具体的には、メチル基、エチル基、プロピル基、ブチル基、ペンチル基、ヘキシル基、シクロヘキシル基、ヘプチル基等が挙げられる。ハロゲン置換におけるハロゲン原子としては塩素原子、フッ素原子が好ましい。ハロゲン置換されたアルキル基として、具体的には、クロロメチル基、３−クロロプロピル基、３，３，３−トリフルオロプロピル基等が挙げられる。ポリオルガノシロキサン（１）が有するハロゲン置換されていてもよいアルキル基は、２種以上を含んでもよいが１種のみで構成されることが好ましい。アルケニル基でないＲ１、すなわちハロゲン置換されていてもよいアルキル基としては、メチル基、エチル基、３，３，３−トリフルオロプロピル基がさらに好ましく、特に、メチル基が好ましい。
【００２０】
上記一般式（１）において、Ｒ２はアリール基を示す。アリール基としては、炭素原子数６〜１４のアリール基が挙げられる。具体的には、フェニル基、トリル基、キシリル基、ナフチル基等が挙げられる。ポリオルガノシロキサン（１）が有するアリール基は、２種以上を含んでもよいが１種のみで構成されることが好ましい。アリール基としては、特に、フェニル基が好ましい。
【００２１】
上記一般式（１）における、（Ｒ２２ＳｉＯ）で示されるケイ素原子にアリール基が２個結合したＤ単位の数ｍと、（Ｒ１２ＳｉＯ）で示されるケイ素原子にアルケニル基またはハロゲン置換されていてもよいアルキル基が２個結合したＤ単位の数ｎの関係は、０．０１＜ｍ／（ｍ＋ｎ）＜０．１０を満足する関係であり、好ましくは、０．０４＜ｍ／（ｍ＋ｎ）＜０．０７の関係である。ｍ／（ｍ＋ｎ）が上記範囲内であれば、得られるシリコーン硬化物において十分な光透過性と機械的強度の両立が可能となる。ｍ／（ｍ＋ｎ）が、０．０１以下では組成物の透明性が低下し、０．１以上では引張強さや伸び等の機械的強度が低下する。
【００２２】
（Ａ）成分としては、ポリオルガノシロキサン（１）の１種を単独で用いてもよく、２種以上を併用してもよい。なお、２種以上を併用する場合は、各ポリオルガノシロキサン（１）の粘度（２５℃）については、必ずしも上記範囲にある必要はなく、これらを混合した（Ａ）成分として粘度（２５℃）が上記範囲にあることが好ましい。また、平均重合度についても同様である。ただし、ポリオルガノシロキサン（１）の２種以上を併用する場合においても、（Ａ）成分を構成する各ポリオルガノシロキサン（１）について、平均重合度および粘度（２５℃）が上記範囲にあることがより好ましい。（Ａ）成分として、ポリオルガノシロキサン（１）の２種以上を組み合わせて用いると、粘度調整において有利である。
【００２３】
［（Ｂ）成分］
（Ｂ）成分は、１分子中に少なくとも１個のアルケニル基を有し、ｘ個のＲ１３ＳｉＯ１／２単位、ｙ個のＲ１２ＳｉＯ単位、およびｚ個のＳｉＯ２単位を含有し（ただし、各シロキサン単位中、Ｒ１はそれぞれ独立にアルケニル基またはハロゲン置換されていてもよいアルキル基を示す。）、ｘ、ｙ、ｚの合計を１と換算したときのｘ、ｙ、ｚがそれぞれ、０．３≦ｘ≦０．５、０＜ｙ≦０．１、０．４≦ｚ＜０．７である樹脂状構造、いいかえれば三次元網状構造のポリオルガノシロキサンである。以下、上記構成のポリオルガノシロキサンをポリオルガノシロキサン（２）という。
【００２４】
ポリオルガノシロキサン（２）は、上記シロキサン単位以外に必要に応じて、本発明の効果を損なわない範囲で、Ｒ１ＳｉＯ３／２単位（ただし、Ｒ１は上記他のシロキサン単位の場合と同様である。）を分子中に含んでいてもよい。ポリオルガノシロキサン（２）の、ゲルパーミエーションクロマトグラフ法で測定される質量平均分子量は、１０００〜１００００の範囲にあることが好ましく、３０００〜６０００がより好ましい。ポリオルガノシロキサン（２）の質量平均分子量が上記範囲内にあれば、組成物の著しい高粘度化による作業上の問題もなく、硬化後の機械的強度も良好である。
【００２５】
なお、ポリオルガノシロキサン（２）は、シロキサン単位の組成が上記範囲にあれば、性状は問わず、常温（２５℃）で固体状であっても、比較的粘度の高い、例えば２００Ｐａ・ｓ以上の液状であってもよい。
【００２６】
ポリオルガノシロキサン（２）が含有する各シロキサン単位においてＲ１が示すアルケニル基またはハロゲン置換されていてもよいアルキル基の種類や好ましい態様については上記一般式（１）におけるＲ１が示すアルケニル基またはハロゲン置換されていてもよいアルキル基と同様である。
【００２７】
ポリオルガノシロキサン（２）は、１分子中に少なくとも１個のアルケニル基を有する。ポリオルガノシロキサン（２）は、好ましくは２個以上のアルケニル基を有する。また、ポリオルガノシロキサン（２）におけるアルケニル基の含有数は、１０個以下が好ましい。
【００２８】
ポリオルガノシロキサン（２）が分子中に含有するＲ１３ＳｉＯ１／２単位はケイ素原子にＲ１が３個結合したＭ単位のシロキサン単位（以下、「Ｍｂ単位」ということもある。）であり、Ｒ１２ＳｉＯ単位はケイ素原子にＲ１が２個結合したＤ単位のシロキサン単位（以下、「Ｄｂ単位」ということもある。）であり、ＳｉＯ２単位はケイ素原子にＲ１が結合していないＱ単位のシロキサン単位である。ポリオルガノシロキサン（２）が１分子中に１個以上有するアルケニル基は、上記Ｍｂ単位中にあってもよく、Ｄｂ単位中にあってもよい。アルケニル基は、またＭｂ単位中に複数存在してもよく、Ｄｂ単位中に複数存在してもよく、Ｍｂ単位とＤｂ単位のそれぞれに存在してもよい。
【００２９】
ポリオルガノシロキサン（２）が１分子中に有するＭｂ単位の個数ｘ、Ｄｂ単位の個数ｙ、Ｑ単位の個数ｚの関係は、ｘ、ｙ、ｚの合計を１と換算したときのｘ、ｙ、ｚがそれぞれ、０．３≦ｘ≦０．５、０＜ｙ≦０．１、０．４≦ｚ＜０．７の関係にある。この関係において、ｙは、０．０４〜０．０９がより好ましい。また、ｘは０．３６〜０．４４がより好ましく、ｚは０．４５〜０．６０がより好ましい。
【００３０】
ｘ＋ｙ＋ｚ＝１として算出されるｘ、ｙ、ｚの関係が上記関係であれば、得られるシリコーン硬化物において十分な光透過性と機械的強度の両立が可能となる。また、光半導体素子封止用シリコーン組成物を用いて封止を行う際に、該組成物が供給された際の形状が維持できるように、硬化速度を適切なものとすることができる。例えば、光半導体素子をドーム形状の封止材で覆うように封止しようとした場合にも、ｘ、ｙ、ｚの関係が上記関係であれば、組成物が供給された際のドーム形状を保ちながら、硬化を完了させることができる。
（Ｂ）成分としては、ポリオルガノシロキサン（２）の１種を単独で用いてもよく、２種以上を併用してもよい。
【００３１】
本発明の光半導体素子封止用シリコーン組成物において、（Ａ）成分と（Ｂ）成分はベースポリマーとなるアルケニル基含有のポリオルガノシロキサンであり合計で１００質量部を含有する。（Ａ）成分と（Ｂ）成分の含有量の割合としては、（Ａ）成分と（Ｂ）成分の合計量１００質量部に対して（Ｂ）成分が１０〜４０質量部となる量であり、好ましくは１５〜３５質量部である。（Ａ）成分と（Ｂ）成分の含有量の割合が上記範囲であると、硬化物に最適な硬さと十分な機械的強度を与える。
【００３２】
［（Ｃ）成分］
（Ｃ）成分である１分子中に少なくとも２個のケイ素原子に結合した水素原子を有するポリオルガノハイドロジェンシロキサンは、上記（Ａ）成分および（Ｂ）成分と反応する架橋成分として作用する。（Ｃ）成分の分子構造に特に制限はなく、例えば直鎖状、環状、分岐状、三次元網状構造（樹脂状構造）などの各種のポリオルガノハイドロジェンシロキサンを使用することができる。
【００３３】
（Ｃ）成分のポリオルガノハイドロジェンシロキサンは、１分子中に２個以上、好ましくは３個以上のケイ素原子に結合した水素原子、すなわちヒドロシリル基（Ｓｉ−Ｈ基）を有する。（Ｃ）成分であるポリオルガノハイドロジェンシロキサンが直鎖状である場合、これらのＳｉ−Ｈ基は分子鎖の末端および中間部分のいずれか一方のみに位置していても、その両方に位置していてもよい。（Ｃ）成分の１分子中のケイ素原子の平均数（平均重合度）は、好ましくは２〜１，０００、より好ましくは３〜１００程度である。（Ｃ）成分の粘度（２５℃）は、５００ｍＰａ・ｓ以下であることが好ましく、特に１０〜１００ｍＰａ・ｓの範囲であることが好ましい。（Ｃ）成分の粘度がこの範囲内にある場合には、得られる組成物の作業性が良好であるうえに、この組成物から得られるシリコーン硬化物の物理的特性が良好である。
【００３４】
（Ｃ）成分としては、例えば、下記平均組成式（３）で示されるポリオルガノハイドロジェンシロキサンが用いられる。
Ｒ３ａＨｂＳｉＯ（４−ａ−ｂ）／２    …（３）
（式（３）中、Ｒ３は、脂肪族不飽和基を有しない、炭素原子数が１〜１４、より好ましくは１〜１０の非置換または置換の１価の炭化水素基である。ａおよびｂは、０．７≦ａ≦２．１、０．００１≦ｂ≦１．０であり、かつ０．８≦ａ＋ｂ≦３．０より好ましくは１．０≦ａ＋ｂ≦２．５を満足する正数である。）
【００３５】
上記Ｒ３としては、例えばメチル基、エチル基、プロピル基、イソプロピル基、ブチル基、イソブチル基、ｔ−ブチル基、ペンチル基、ネオペンチル基、ヘキシル基、シクロヘキシル基、オクチル基、ノニル基、デシル基等のアルキル基；フェニル基、トリル基、キシリル基、ナフチル基等のアリール基；ベンジル基、フェニルエチル基、フェニルプロピル基等のアラルキル基；これらの炭化水素基中の水素原子の一部または全部をハロゲン原子で置換した基、例えばクロロメチル基、３−クロロプロピル基、ブロモエチル基、３，３，３−トリフルオロプロピル基等が挙げられる。Ｒ３は、アルキル基またはアリール基であることが好ましく、より好ましくはメチル基またはフェニル基であり、特に好ましくはメチル基である。
【００３６】
（Ｃ）成分の具体例としては、分子鎖両末端トリメチルシロキシ基封鎖メチルハイドロジェンポリシロキサン、分子鎖両末端トリメチルシロキシ基封鎖ジメチルシロキサン・メチルハイドロジェンシロキサン共重合体、分子鎖両末端トリメチルシロキシ基封鎖ジメチルシロキサン・メチルハイドロジェンシロキサン・ジフェニルシロキサン共重合体、分子鎖両末端ジメチルハイドロジェンシロキシ基封鎖ジメチルポリシロキサン、分子鎖両末端ジメチルハイドロジェンシロキシ基封鎖ジメチルポリシロキサン・メチルハイドロジェンシロキサン共重合体、分子鎖両末端ジメチルハイドロジェンシロキシ基封鎖ジメチルシロキサン・ジフェニルシロキサン共重合体、分子鎖両末端ジメチルハイドロジエンシロキシ基封鎖ジフェニルポリシロキサン、Ｒ３３ＳｉＯ１／２（Ｒ３は上記の通りであり、以下のＲ３も同様である。）単位と、Ｒ３２ＨＳｉＯ１／２単位と、ＳｉＯ２単位とからなるポリオルガノシロキサン共重合体、Ｒ３２ＨＳｉＯ１／２単位と、ＳｉＯ２単位とからなるポリオルガノシロキサン共重合体、Ｒ３ＨＳｉＯ単位と、Ｒ３ＳｉＯ３／２単位またはＨＳｉＯ３／２単位とからなるポリオルガノシロキサン共重合体などが挙げられる。これらは１種を単独であるいは２種以上を組み合わせて使用することができる。
【００３７】
（Ｃ）成分としては、上記ポリオルガノハイドロジェンシロキサンのうちでも特に、ケイ素原子に結合する有機基としてメチル基のみを有するポリメチルハイドロジェンシロキサン、具体的には、上記平均組成式（３）のＲ３が全てメチル基であるポリメチルハイドロジェンシロキサンが好ましい。
【００３８】
（Ｃ）成分であるポリオルガノハイドロジェンシロキサンの含有量は、上記（Ａ）成分と（Ｂ）成分の硬化有効量であり、特に（Ｃ）成分の有するＳｉ−Ｈ基が、（Ａ）成分および（Ｂ）成分がそれぞれ有するアルケニル基（例えば、ビニル基）の合計量１モルに対して、１〜３モルとなる量であり、好ましくは、１．２〜２．５モルとなる量である。（Ｃ）成分を上記含有量で含有することで、硬化反応が十分に進行するとともに、未反応のＳｉ−Ｈ基がシリコーン硬化物中に多量に残存することもないため、得られるシリコーン硬化物の物性が経時的に変化することもほとんどない。
【００３９】
［（Ｄ）成分］
（Ｄ）成分のシリカ粉末は、一般的にシリコーン硬化物に配合されている公知のものでよい。（Ｄ）成分は架橋前の組成物に適度の流動性、チクソ性を与え、かつ架橋して得られるポリオルガノシロキサンの架橋体に、その用途に応じて要求される高い機械的強度を付与する作用を有する。
【００４０】
（Ｄ）成分のシリカ粉末は、本発明の組成物に添加して上記機能を果たすために、ＢＥＴ法による比表面積（以下、ＢＥＴ比表面積という。）が、５０ｍ２／ｇ以上のものが好ましく、５０〜６００ｍ２／ｇがより好ましく、１００〜４００ｍ２／ｇが特に好ましい。シリカの種類に特に限定はないが、沈澱シリカ、煙霧質シリカ（ヒュームドシリカ）、焼成シリカ等が好適に使用される。補強性、チクソ性付与の点で、煙霧質シリカが好ましい。
【００４１】
（Ｄ）成分のシリカ粉末は、本発明の組成物において必須の成分であるが、未処理のシリカ表面には多数のシラノール基（Ｓｉ−ＯＨ基）が存在するため、シリカ粉末をそのまま添加すると、増粘、顕著な可塑化戻りなどの問題を生じやすい。そのため、シリカ粉末の表面を疎水化処理することが好ましい。表面処理量は、シリカ表面のカーボン量を２．０質量％以上、より好ましくは３．０質量％以上とする量であることが好ましい。２．０質量％未満では、組成物の増粘、ポットライフの向上に効果が少ない。なお、カーボン量の上限は特に制限されないが、通常２０質量％以下、好ましくは１２質量％以下、特に８質量％以下である。（Ｄ）成分のシリカ粉末としては、予め粉体の状態で表面処理されたものを使用しても、混練プロセスで表面処理を行っても構わない。
【００４２】
シリカ粉末の表面処理方法としては、一般に周知の表面処理技術を採用することができる。表面処理剤として使用される有機ケイ素化合物としては、１，３-ジビニルテトラメチルジシラザン、１，３-ジメチルテトラビニルジシラザン、ヘキサメチルジシラザン等のヘキサオルガノジシラザン、オクタメチルトリシラザン、１，５−ジビニルヘキサメチルトリシラザン等のオクタオルガノトリシラザンなどのオルガノシラザン類、メチルトリメトキシシラン、エチルトリメトキシシラン、プロピルトリメトキシシラン、ブチルトリメトキシシラン等のアルキルトリアルコキシシラン、ジメチルジメトキシシラン、ジエチルジメトキシシラン、ジメチルジエトキシシラン、ジエチルジエトキシシラン等のジアルキルジアルコキシシラン、ビニルトリエトキシシラン、ビニルトリメトキシシラン、ビニルトリス（メトキシエトキシ）シラン等のアルケニルトリアルコキシシラン、ジビニルジメトキシシラン、ジビニルジエトキシシラン等のジアルケニルジアルコキシシラン、トリメチルメトキシシラン、トリエチルメトキシシラン等のトリアルキルアルコキシシラン、トリビニルメトキシシラン、トリビニルエトキシシラン等のトリアルケニルアルコキシシラン、トリメチルクロロシラン、ジメチルジクロロシラン、メチルトリクロロシラン、ビニルトリクロロシラン、ジビニルジクロロシラン、トリビニルクロロシラン等のオルガノクロロシラン、およびクロロプロピルトリメトキシシラン等のシランカップリング剤、ジメチルポリシロキサン（環状構造を含む）、オルガノハイドロジェンポリシロキサン等が挙げられ、これらの部分加水分解反応物であってもよい。なお、これらの中では、加水分解性基以外のケイ素原子に結合する置換基がメチル基であるシラン系カップリング剤、環状ジメチルポリシロキサンおよびオルガノシラザン類が好ましい。
【００４３】
（Ｄ）成分のシリカ粉末としては、市販品を使用してもよい。市販品としては、表面未処理の煙霧質シリカとして、アエロジル２００（商品名、ＥＶＯＮＩＣ製、ＢＥＴ比表面積：２００ｍ２／ｇ）、アエロジル３００（商品名、ＥＶＯＮＩＣ製、ＢＥＴ比表面積：３００ｍ２／ｇ）等が挙げられる。さらに、本発明においては、このような市販品を、オクタメチルシクロテトラシロキサンやヘキサメチルジシラザン等で表面処理したシリカ粉末の使用が好ましい。（Ｄ）成分は、１種を用いても、２種以上を併用してもよい。
【００４４】
本発明の組成物における（Ｄ）成分の含有量は、（Ａ）成分と（Ｂ）成分の合計量１００質量部に対して５〜２０質量部であり、１０〜１５質量部が好ましい。（Ｄ）成分であるシリカ粉末の含有量が上記範囲にあれば、組成物の粘度は適度なものとなり成形時の作業性が良好に保たれ、さらに得られるシリコーン硬化物の機械的強度等の特性も十分に保たれる。
【００４５】
［（Ｅ）成分］
（Ｅ）成分であるヒドロシリル化反応触媒は、（Ａ）成分および（Ｂ）成分にそれぞれ含まれるアルケニル基と（Ｃ）成分中のＳｉ−Ｈ基との付加反応（ヒドロシリル化反応）を促進する触媒である。（Ｅ）成分としては、白金系触媒、パラジウム系触媒、ロジウム系触媒等が挙げられるが、経済性の点から白金系触媒が好ましい。白金系触媒としては、例えば、塩化白金酸、アルコール変性塩化白金酸、塩化白金酸とオレフィン類、ビニルシロキサンまたはアセチレン化合物との配位化合物などを使用することができる。これらは１種を単独でも２種以上を組み合わせても使用することができる。
【００４６】
（Ｅ）成分の含有量は、ヒドロシリル化反応の触媒として有効な量であれば特に限定されないが、（Ａ）成分、（Ｂ）成分および（Ｃ）成分の合計量（質量）に対して、白金元素に換算して０．１〜１，０００ｐｐｍ、より好ましくは１〜５００ｐｐｍ、さらに好ましくは１〜２０ｐｐｍの範囲とする。含有量がこの範囲にある場合には、付加反応が十分に促進される結果十分な硬化が得られ、かつ経済的に有利である。
【００４７】
［任意成分−（Ｆ）成分］
本発明の光半導体素子封止用シリコーン組成物は、さらに（Ｆ）成分として、エポキシ基、ヒドロシリル基（Ｓｉ−Ｈ基）、架橋性のビニル基およびアルコキシシリル基から選ばれる少なくとも２種を含む接着性付与剤を含有することが好ましい。
【００４８】
（Ｆ）成分の接着性付与剤としては、例えば、下記式（４）で表されるシランカップリング剤（Ｆ１）が挙げられる。
Ｙ−Ｑ−ＳｉＲ１１ｐＸ（３−ｐ）    …（４）
（ただし、式（４）中、Ｒ１１は炭素原子数１〜５のアルキル基を、Ｘは炭素原子数１〜５のアルコキシ基を、Ｙはエポキシ基または置換されていてもよいビニル基を、Ｑは、単結合、−Ｏ−、−Ｃ（＝Ｏ）−Ｏ−結合を有してもよい炭素数１〜１０の２価の炭化水素基を、それぞれ示し、ｐは０または１であり、複数のＸは同一でも異なってもよい。）
【００４９】
Ｙ−Ｑ−として、具体的には、ビニル基、ビニルフェニル基、３−アクリロキシプロピル基、３−メタクリロキシプロピル基、２−（３，４−エポキシシクロヘキシル）エチル基、３−グリシドキシプロピル基等が挙げられる。Ｒ１１としてはメチル基が好ましい。Ｘとしては、メトキシ基、エトキシ基が好ましい。
【００５０】
（Ｆ）成分の接着性付与剤としては、例えば、１分子中に少なくともＳｉ−Ｈ基を２個以上有しているオルガノシロキサンオリゴマーと、Ｓｉ−Ｈ基と反応しうる官能基とエポキシ基、架橋性ビニル基およびアルコキシシリル基から選ばれる少なくとも１種を有する化合物を反応させて得られる化合物（Ｆ２）も好適に用いられる。
【００５１】
Ｓｉ−Ｈ基を有するオルガノシロキサンオリゴマーは、ケイ素原子数が好ましくは２〜１０個であり、より好ましくは２〜６個である。Ｓｉ−Ｈ基を有するオルガノシロキサンオリゴマーとして、例えば、下記式（Ｓ１)〜（Ｓ４）でそれぞれ示されるオルガノシロキサンオリゴマーが挙げられる。これらの中でも、（Ｓ１）で示されるオルガノシロキサンオリゴマーが好ましい。
【００５２】
【化１】
0005524424.tif 000002
（ただし、式（Ｓ４）においてｑは０〜８の整数である。）
【００５３】
上記Ｓｉ−Ｈ基を有するオルガノシロキサンオリゴマーのＳｉ−Ｈ基と反応しうる官能基とエポキシ基、架橋性ビニル基およびアルコキシシリル基から選ばれる少なくとも１種を有する化合物としては、例えば、上記（４）で示されるシランカップリング剤のうち、Ｙ−Ｑ−としてビニル基、ビニルフェニル基、３−アクリロキシプロピル基、３−メタクリロキシプロピル基等を有するビニル基を有するシランカップリング剤（Ｆ１）が挙げられる。
【００５４】
より具体的には、（Ｓ１）で示されるオルガノシロキサンオリゴマーと３−メタクリロキシプロピル基を有するシランカップリング剤（Ｆ１）のモル比で１：１反応生成物が挙げられる。得られる反応生成物は、アルコキシシリル基とＳｉ−Ｈ基を有する化合物（Ｆ２）である。
【００５５】
（Ｆ）成分の接着性付与剤としては、また、イソシアヌル酸の１，３，５位の水素をそれぞれ独立に、エポキシ基、Ｓｉ−Ｈ基、架橋性のビニル基およびアルコキシシリル基から選ばれる１種を有する１価の有機基で置換したイソシアヌル酸誘導体（Ｆ３）を用いてもよい。イソシアヌル酸誘導体（Ｆ３）としては、アルコキシシリル基を有するイソシアヌル酸誘導体が好ましい。
【００５６】
（Ｆ）成分は、１種を用いても、２種以上を併用してもよい。好ましい組み合わせは、エポキシ基を有するシランカップリング剤（Ｆ１）の少なくとも１種と、アルコキシシリル基とＳｉ−Ｈ基を有する化合物（Ｆ２）の少なくとも１種の組み合わせである。また、（Ｆ）成分は（Ａ）成分および（Ｂ）成分の合計１００質量に対して、０．１〜１０質量部の割合で含有することが好ましく、１〜５質量部がより好ましい。
【００５７】
［任意成分−（Ｇ）成分］
本発明の光半導体素子封止用シリコーン組成物は、（Ｇ）成分として、液状のチクソ性付与剤をさらに含有することが好ましい。（Ｇ）成分は、（Ｄ）成分のシリカ粉末が有する水酸基と水素結合や擬似架橋を形成することによりチクソ性を発現させるもので、液状の化合物である。なお、本明細書において液状とは、少なくとも室温（２５℃）で液状、すなわち流動性を有する状態、例えば、粘度が１０００ｍＰａ・ｓ以下の状態であることをいう。
【００５８】
液状のチクソ性付与剤としては、ヒドロキシ基（−ＯＨ基）、アルコキシ基、アルケニルオキシ基、アリールオキシ基等のオルガノオキシ基等の極性基、並びに、エポキシ基のいずれか一方をもつシラン、シリコーン化合物（オルガノポリシロキサン）やポリエーテル等の有機樹脂成分を用いることができる。具体的には、ポリオキシプロピレングリコール、アルコキシシラン類、上記官能基を含有する環状シロキサン等が挙げられる。
【００５９】
（Ｇ）成分は、１種を用いても、２種以上を併用してもよい。また、（Ｇ）成分は（Ａ）成分および（Ｂ）成分の合計１００質量に対して、０．００５〜５質量部の割合で含有することが好ましく、０．０１〜３質量部がより好ましい。
【００６０】
なお、上記（Ｆ）成分の化合物の中には、接着性付与の機能を有するとともに、液状であってチクソ性付与の機能を有する化合物が多く存在する。本発明の光半導体素子封止用シリコーン組成物においては、任意成分である（Ｆ）成分が配合されない場合や、配合されても（Ｆ）成分がチクソ性付与の機能を有しない場合には、（Ｇ）成分を上記の範囲内で調整することで、チクソ性を、例えば、後述の指標（η２／η２０）において十分なレベルにすることが好ましい。
【００６１】
また、上記のとおり、接着性付与のために（Ｆ）成分として用いた化合物を、（Ｆ）成分（接着性付与剤）として機能する十分な量、本発明の組成物に配合した際に、それによりチクソ性が、例えば、後述の指標で十分なレベルに達していない場合には、これとは別に（Ｇ）成分、好ましくは接着性付与剤としては機能しない（Ｇ）成分をチクソ性が十分なレベルに達する量、配合することが好ましい。例えば、（Ｆ）成分として、（Ｆ１)、（Ｆ２）、（Ｆ３）のような成分を上記好ましい量で配合した場合、（Ｇ）成分の配合量としては、（Ｇ）成分の種類にもよるが、（Ａ）成分および（Ｂ）成分の合計１００質量に対して、０．００５〜１質量部の割合が好ましく、０．０１〜０．５質量部がより好ましい。なお、この場合の（Ｇ）成分としては、ポリオキシプロピレングリコールのようなポリエーテルが好ましく用いられる。
【００６２】
さらに、接着性付与のために（Ｆ）成分として用いた化合物を、（Ｆ）成分（接着性付与剤）として機能する十分な量、本発明の組成物に配合した際に、それによりチクソ性が、例えば、後述の指標で十分なレベルに達している場合には、これとは別にさらに（Ｇ）成分を配合する必要はない。このように、本発明の光半導体素子封止用シリコーン組成物においては、（Ｆ）成分と（Ｇ）成分は組み合わせて用いた際に、接着性とチクソ性の両方が、求められるレベルに、例えば、接着性については得られる硬化物において光半導体素子や支持基板との密着性が十分に確保されるレベルに、チクソ性については後述の指標で十分なレベルに、合致するように配合されればよい。
【００６３】
［その他任意成分］
本発明の光半導体素子封止用シリコーン組成物は、上記（Ａ）〜（Ｅ）の各成分を必須成分として上記の含有量で含有し、これらに任意成分として必要に応じて、上記（Ｆ）成分、（Ｇ）成分を上記の含有量で含有する。さらに、任意成分として、ヒドロシリル化反応を抑制する反応抑制剤を添加してもよい。
【００６４】
反応抑制剤としては、例えば、トリフェニルホスフィンなどのリン含有化合物；トリブチルアミン、テトラメチルエチレンジアミン、ベンゾトリアゾールなどの窒素含有化合物；硫黄含有化合物、アセチレン系化合物、アルケニル基を２個以上含む化合物、ハイドロパーオキシ化合物、マレイン酸誘導体などが挙げられ、好ましくは、３−メチル−１−ブチン−３−オール、１−エチニル−１−シクロヘキサノールなどの水酸基を有するアセチレン系化合物である。
【００６５】
さらに、本発明の光半導体素子封止用シリコーン組成物には、上記以外のポリオルガノシロキサン、粉砕シリカ（石英微粉末）、酸化アルミニウム等の上記（Ｄ）成分のシリカ粉末以外の無機充填剤、銀粉等の導電性充填剤、用いられる光半導体装置において目的とする発光色を得るための蛍光体、トルエン、キシレン、ヘキサン、ヘプタン、エタノール、イソプロピルアルコール、アセトン、メチルエチルケトン等の有機溶剤、染料、顔料、難燃性付与剤、耐熱性向上剤、耐酸化劣化剤、波長調整剤等を、以下に説明する本発明の組成物およびその硬化物における特性を損なわない範囲および本発明の目的を損なわない範囲で添加してもよい。
【００６６】
本発明の光半導体素子封止用シリコーン組成物の製造方法としては、各成分の添加順序は特に限定されるものではなく、（Ａ）〜（Ｅ）の必須成分と、好ましく添加される任意成分としての（Ｆ）成分、（Ｇ）成分および上述したその他任意成分を周知の混練機で混練する方法等が挙げられる。混練機としては、必要に応じて加熱手段および冷却手段を備えた例えばプラネタリーミキサー、３本ロール、ニーダー、品川ミキサー等が挙げられ、単独またはこれらを組み合わせて使用することができる。
【００６７】
本発明の光半導体素子封止用シリコーン組成物は液状であり、回転粘度計による２５℃における２０ｒｐｍの粘度η２０は、１０〜５０Ｐａ・ｓであることが好ましい。粘度が５０Ｐａ・ｓを超えると、例えばＬＥＤにポッティングする際にディスペンサーの目詰まりを生じやすい。一方、１０Ｐａ・ｓ未満であると、ポッティングする際に液ダレを起こしやすい。
【００６８】
本発明の光半導体素子封止用シリコーン組成物は、回転粘度計による２５℃における２ｒｐｍの粘度η２と２０ｒｐｍの粘度η２０の比η２／η２０が、１．８〜６．０であることが好ましく、η２／η２０は、２．０〜５．０がより好ましい。η２／η２０の値は、本発明の光半導体素子封止用シリコーン組成物のチクソ性を評価する指標として使用できる。η２／η２０が上記範囲にあることで、吐出された組成物は適度なドーム状を保つことができる。適度なドーム状とは、高さ／直径の比が０．２〜０．５であることを指す。なお、回転粘度計としては、例えば、ビスメトロンＶＤＨ型（芝浦システム社製）等が好適である。
【００６９】
本発明の光半導体素子封止用シリコーン組成物は、屈折率（２５℃、Ｄ線）が１．４１〜１．４４であり、屈折率（２５℃、Ｄ線）は１．４２〜１．４３が好ましい。なお、組成物の屈折率は、例えば、アッベ屈折率計を用いて測定できる。なお、本明細書において、屈折率とは、特に断りのない限り２５℃、Ｄ線により測定される屈折率である。本組成物における屈折率が上記範囲にあることで、得られるシリコーン硬化物は光、例えば、波長４００ｎｍにおける光の透過性が高く、引張強さや伸び等の機械的強度が優れている。
【００７０】
本発明の光半導体素子封止用シリコーン組成物は、これを硬化して得られるシリコーン硬化物において、厚さ２ｍｍのシートとして測定した際に、２５℃における波長４００ｎｍの光の透過率が９０％以上であることが好ましく、９３％以上であることがより好ましい。波長４００ｎｍの光の透過率が上記範囲であれば、光半導体素子を封止した際に、封止材として十分な光透過性を有するといえる。なお、光の透過率は、例えば、紫外・可視・近赤外分光光度計により測定できる。
【００７１】
本発明の光半導体素子封止用シリコーン組成物は、また、これを硬化して得られるシリコーン硬化物において、ＪＩＳ  Ｋ６２４９に基づきＴＹＰＥ  Ａ型硬度計で測定される２５℃における硬度が３０〜８０であることが好ましく、５０〜７０であることがより好ましい。ＴＹＰＥ  Ａ型硬度計で測定される２５℃における硬度が上記範囲であれば、光半導体素子を封止した際に、封止材として十分な機械的強度を有するといえる。
【００７２】
本発明の光半導体素子封止用シリコーン組成物は、さらに、これを硬化して得られるシリコーン硬化物において、上記硬度を有するとともに、ＪＩＳ  Ｋ６２４９に基づき引張試験機で測定される２５℃における引張強さが４ＭＰａ以上であることが好ましく、６ＭＰａ以上であることがより好ましい。また、引張強さと同時に測定される伸びが７０％以上であることが好ましく、１００％以上であることがより好ましい。上記引張強さおよび伸びが上記範囲であれば、光半導体素子を封止した際に、封止材として十分な機械的強度を有するといえる。
【００７３】
本発明の光半導体素子封止用シリコーン組成物を硬化させるには、主として（Ａ）成分、（Ｂ）成分および（Ｃ）成分にヒドロシリル化反応をさせることで硬化を行う。この際、硬化反応は、上記反応抑制剤の種類やその添加量に応じて適宜調整できる。好ましい硬化の条件として、５０〜２００℃で６０〜３００分間加熱する条件等が挙げられる。このようにして得られるシリコーン硬化物は、硬質のゴム状もしくは可撓性を有するレジン状であり、上記のとおり良好な光透過性と機械的強度を有するものである。
【００７４】
本発明の光半導体素子封止用シリコーン組成物の硬化物は、基板上に装着されたＬＥＤ等の光半導体素子を封止する封止材として使用される。本発明の光半導体素子封止用シリコーン組成物を、例えば、ＣＯＢ（チップオンボード）用として用いた場合、まず、光半導体素子封止用シリコーン組成物は、基板上に装着された光半導体素子上にその全体を覆うように所定量が供給される。次いで、該組成物を硬化させることで封止が行われる。本発明の光半導体素子封止用シリコーン組成物は、光半導体素子上に供給されてから硬化が完了するまでの間、所定の形状、例えば、ドーム形状を維持することが可能であることから、特にＣＯＢ（チップオンボード）用として好適である。
【００７５】
本発明の光半導体装置は、上記本発明の光半導体素子封止用シリコーン組成物を用いて光半導体素子を封止してなる。本発明の光半導体装置において、封止される光半導体素子は特に制限されない。また、光半導体素子を装着させる支持構造体は、特に限定されずパッケージでもよいし、パッケージレスの支持基板、例えばセラミック基板、シリコン基板、ガラスエポキシ基板、ベークライト（エポキシ樹脂）基板、金属基板等でもよい。封止の方法についても特に限定されるものではなく、各種封止方法に応じて上記本発明の光半導体素子封止用シリコーン組成物の所定量を光半導体素子が封止されるように供給し、所定の条件で硬化させることで光半導体装置が製造できる。なお、封止方法としては上記のとおりＣＯＢが好適である。また、本発明の光半導体装置としては、フォトダイオード、ＣＣＤ、ＣＭＯＳ等の汎用の光半導体装置が広く挙げられる。
【実施例】
【００７６】
以下、本発明の実施例について記載するが、本発明はこれらの実施例に限定されるものではない。
なお、以下の実施例において各成分の粘度測定には、回転粘度計として、回転数が２０ｒｐｍおよび２ｒｐｍでの測定についてはビスメトロンＶＤＨ型（芝浦システム社製）を用い、回転数が６０ｒｐｍでの測定についてはビスメトロンＶＤＡ型（芝浦システム社製）を使用した。【００７７】
以下の実施例および比較例において（Ａ）成分、（Ｂ）成分、（Ｃ）成分として、以下の表１に示すポリオルガノシロキサンを用いた。表１には各成分の別、ポリオルガノシロキサンの略号、平均分子式または平均単位式（平均単位式の場合のみ単位式と表記）、回転粘度計による２５℃での粘度［ｍＰａ・ｓ］または質量平均分子量（Ｍｗ）を示す。なお、表１において（Ｂ）成分以外は、粘度を示す。さらに、粘度は（Ａ）成分および以下の（Ａｃ)成分については、Ｎｏ４ローターにより６０ｒｐｍの回転条件で測定し、（Ｃ）成分についてはＮｏ１ローターにより６０ｒｐｍの回転条件で測定した。【００７８】
また、表１においてリニアポリマー（Ａ１）、（Ａ２）は本発明の組成物に用いる（Ａ）成分に分類される直鎖状のポリオルガノシロキサンであり、リニアポリマー（Ａｃ１)〜（Ａｃ４）は本発明の組成物に用いる（Ａ）成分に分類されない比較例に用いる直鎖状のポリオルガノシロキサンである。リニアポリマー（Ａｃ１)〜（Ａｃ４）を（Ａｃ）成分という。
また、（Ａ）成分、（Ａｃ）成分においては、Ｐｈ２ＳｉＯ単位数をｍ、Ｍｅ２ＳｉＯ単位数をｎとして、ｍ／（ｍ＋ｎ）を算出した。結果を表１に併せて示す。リニアポリマー（Ａ１)、（Ａ２）は、本発明の組成物の（Ａ）成分の範囲である０．０１＜ｍ／（ｍ＋ｎ）＜０．１０の範囲内であり、リニアポリマー（Ａｃ１)〜（Ａｃ４）は範囲外である。
また、（Ｂ）成分の樹脂状ポリマー（Ｂ１)における、各シロキサン単位の割合を上記ｘ、ｙ、ｚで示すと、ｘ＝０．４０、ｙ＝０．０７、ｚ＝０．５３である。【００７９】
【表１】
0005524424.tif 000003
表１中、Ｖｉはビニル基を、Ｍｅはメチル基を、Ｐｈはフェニル基を示す。【００８０】
また、（Ｄ）成分〜（Ｇ）成分として以下の化合物等を用いた。
（Ｄ）成分：シリカ粉末
シリカ粉末（Ｄ１）：表面をヘキサメチルジシラザンで処理された、比表面積約１４０ｍ２／ｇの煙霧質シリカ。シリカ表面のカーボン量４質量％。
シリカ粉末（Ｄ２）：表面をヘキサメチルジシラザンで処理された、比表面積約２００ｍ２／ｇの煙霧質シリカ。シリカ表面のカーボン量３．５質量％。
（Ｅ）成分：ヒドロシリル化反応触媒
ビニルダイマー配位白金触媒（単に「白金触媒」という）
（Ｆ）成分：接着性付与剤
接着性付与剤１：上記式（Ｓ１)に示す（ＨＭｅＳｉＯ）３（Ｍｅ２ＳｉＯ）の１モルに対して３-メタクリロキシプロピルトリメトキシシランの１モルを反応させて得られた反応生成物。
接着性付与剤２：３-グリシドキシプロピルトリメトキシシラン
（Ｇ）成分：液状のチクソ性付与剤
ポリオキシプロピレングリコール（Ｍｗ：２０００、粘度（２５℃、Ｎｏ３ローター、６０ｒｐｍ）３００［ｍＰａ・ｓ］）【００８１】
［実施例１〜６、比較例１〜３］
表２に示す組成で各成分を混合し、実施例１〜６および比較例１〜３の光半導体素子封止用シリコーン組成物を製造した。なお、固体成分である（Ｂ）成分を組成物中に均一に含有させるために、以下の方法を用いた。まず、（Ｂ）成分を適度な濃度のキシレン溶液として（Ａ）成分と混合した後、加熱および／または減圧によりキシレンを除去することで、（Ａ）成分と（Ｂ）成分の混合物を作製した。この混合物を他の成分と混合することで各例の組成物を作製した。
なお、表２中（Ｅ）成分の含有量は、（Ａ）成分、（Ｂ）成分および（Ｃ）成分の合計質量に対する白金元素換算の含有量（ｐｐｍ）である。【００８２】
［評価］
上記で得られた光半導体素子封止用シリコーン組成物およびそれを硬化して得られたシリコーン硬化物を以下の評価項目について評価した。結果を表２に併せて示す。【００８３】
（１）組成物の評価
（屈折率）
各組成物について、２５℃においてＤ線の屈折率を、アッベ屈折率計を用いて測定した。
（粘度、チクソ性評価（粘度比；η２／η２０））
各組成物について、回転粘度計を用いて、Ｎｏ６ローターによる２ｒｐｍの粘度η２と２０ｒｐｍの粘度η２０を測定し、その粘度比η２／η２０を算出することで、チクソ性を評価した。【００８４】
（２）硬化物の評価
（硬化物による試験片の作製）
上記で得られた各組成物を１５０℃、６０分間の条件で硬化させて、透過率測定用の厚さ２ｍｍのシート状試験片を得た。また、同様に硬化させたシート状硬化物からＪＩＳ  Ｋ６２４９に準拠した機械特性測定用試験片としてダンベル状２号形を作製した。【００８５】
（透過率）
透過率測定用の厚さ２ｍｍのシート状試験片を用いて、波長４００ｎｍの光に対する光透過率［％］を２５℃において分光光度計により測定した。
（機械的強度）
機械特性測定用試験片を用いて、ＪＩＳ  Ｋ６２４９にしたがって、２５℃における硬度（ＴＹＰＥ  Ａ）、引張強さ［ＭＰａ］、伸び［％］を測定した。【００８６】
【表２】
0005524424.tif 000004
【００８７】
表２から明らかなように、本発明の光半導体素子封止用シリコーン組成物は、得られるシリコーン硬化物において、光半導体装置に求められる波長４００ｎｍ光の透過性が高く、かつ機械的強度にも優れる。なお、本発明の組成の範囲外の比較例１〜３の組成物においては、得られるシリコーン硬化物において、波長４００ｎｍ光の透過性および／または機械的強度が十分でない。
【要約】
得られるシリコーン硬化物を光半導体素子の封止材とした場合に、十分な光透過性と機械的強度を両立し得る光半導体素子封止用シリコーン組成物および光半導体装置を提供する。分子中に２個以上のアルケニル基を有する直鎖状のポリオルガノシロキサンと分子中に１個以上のアルケニル基を有する樹脂状構造のポリオルガノシロキサンを合計で１００重量部、分子中に２個以上のヒドロシリル基（Ｓｉ−Ｈ基）を有するポリオルガノハイドロジェンシロキサンをアルケニル基１モルあたり水素原子１〜３モルとなる量、シリカ粉末の５〜２０質量部、およびヒドロシリル化反応触媒の触媒量、をそれぞれ含有し、屈折率（２５℃、Ｄ線）が１．４１〜１．４４であることを特徴とする、光半導体素子封止用シリコーン組成物および該組成物の硬化物により光半導体素子が封止されてなる光半導体装置。